ИЗВЛЕЧЕНИЕ ЦЕННЫХ СОЕДИНЕНИЙ ЛИТИЯ ИЗ НАСЫЩЕННОГО РАСТВОРА СОЛЕЙ НАТРИЯ

1. Способ извлечения ценных соединений Li из насыщенного раствора солей натрия, который содержит LiX, где Х выбран из группы, состоящей из галогенида, нитрата, сульфата и бикарбоната, включающий:
(а) концентрирование насыщенного раствора солей натрия, по меньшей мере, до 9000 мг/л LiX;
(b) пропускание концентрированного солевого раствора через слой гранул, содержащих поликристаллический гидратированный оксид алюминия, до насыщения гранул LiX из концентрированного солевого раствора;
(с) вытеснение удерживаемого в слое солевого раствора концентрированным NaX;
(d) выделение LiX из гранул путем пропускания через слой водного ненасыщенного раствора LiX;
(е) вытеснение LiX из слоя концентрированным NaX; и
(f) повторение стадий (b) - (е), по меньшей мере, еще один раз с целью получения ценных соединений Li.
2. Способ по п. 1, в котором LiX представляет собой LiCl, и NaX представляет собой NaCl.
3. Способ по п. 1, в котором стадия концентрирования включает выдерживание насыщенного солями натрия раствора на солнце.
4. Способ по п. 1, в котором концентрированный NaX является насыщенным NaX, и при этом его поддерживают насыщенным путем добавления NaX.
5. Способ по п. 1, в котором вытесненный на стадии (е) LiX
выпаривают с целью получения ценных соединений Li.
6. Способ по п. 1, в котором какой-либо отработанный соляной раствор подвергают обработке известью и выпариванию в пруду с целью осаждения NaCl, сильвенита и/или сильвина.